(57)【要約】【課題】 常温常湿環境下のみならず、高温高湿環境下でも、印字耐久性と細線再現性に優れた静電荷像現像用トナー及びその製造方法を提供すること。【解決手段】  着樹脂、着色剤、帯電制御剤、及び離型剤を含有する着色重合体粒子を含む静電荷像現像用トナーにおいて、（１）該トナーをソックスレー抽出して得られた抽出液をガスクロマトグラフ質量分析装置で測定したときの脂肪酸量Ａが該トナーを基準として５０〜６０００ｐｐｍであり、（２）該トナーをアルカリ洗浄後にソックスレー抽出して得られた抽出液をガスクロマトグラフ質量分析装置で測定したときの脂肪酸量Ｂが該トナーを基準として５０ｐｐｍ未満である静電荷像現像用トナーとその製造方法。【選択図】なし【特許請求の範囲】
【請求項１】
結着樹脂、着色剤、帯電制御剤、及び離型剤を含有する着色重合体粒子を含む静電荷像現像用トナーにおいて、
（１）該トナーをソックスレー抽出して得られた抽出液をガスクロマトグラフ質量分析装置で測定したときの脂肪酸量Ａが該トナーを基準として５０〜６０００ｐｐｍであり、
（２）該トナーをアルカリ洗浄後にソックスレー抽出して得られた抽出液をガスクロマトグラフ質量分析装置で測定したときの脂肪酸量Ｂが該トナーを基準として５０ｐｐｍ未満である
静電荷像現像用トナー。
【請求項２】
該帯電制御剤が、帯電制御樹脂である請求項１記載の静電荷像現像用トナー。
【請求項３】
該脂肪酸の炭素数が８〜２４である請求項１又は２に記載の静電荷像現像用トナー。
【請求項４】
該離型剤が、多官能エステル化合物である請求項１〜３のいずれか１項に記載の静電荷像現像用トナー。
【請求項５】
湿式法により分散安定剤を含有する着色重合体粒子の水分散液を得る工程を含む、着色重合体粒子を含有する静電荷像現像用トナーの製造方法において、
（１）着色重合体粒子の水分散液を得た後、分散安定剤を洗浄して除去する分散安定剤除去工程、
（２）分散安定剤除去工程後に、脱水し、再び水に分散させて脱水することを繰り返す水洗浄工程、
（３）水洗浄工程後に着色重合体粒子を濾別し、更に水に再分散させ、脂肪酸塩の水溶液を添加するリンス工程
（４）リンス工程後、水分散液に無機酸を添加して、水に再分散させた時より更にｐＨを低くするｐＨ調整工程、
を配置する静電荷像現像用トナーの製造方法。
【発明の詳細な説明】
【技術分野】
【０００１】
本発明は、電子写真方式の複写機、レーザービームプリンター、ファクシミリ等の画像形成装置において、感光体上に形成された静電潜像を可視像化するために現像剤として用いられる静電荷像現像用トナーとその製造方法に関する。さらに詳しくは、本発明は、常温常湿環境下ではもとより、高温高湿環境下でも、印字耐久性及び細線再現性が顕著に優れた静電荷像現像用トナーとその製造方法に関する。
【背景技術】
【０００２】
電子写真方式（静電記録方式を含む）の複写機、レーザービームプリンタ、ファクシミリ等の画像形成装置において、感光体上に形成された静電潜像を可視像化するために現像剤が用いられている。現像剤は、着色剤や帯電制御剤、離型剤等が結着樹脂中に分散した着色粒子（トナー）を主成分としている。トナーは、その機能の面から静電荷像現像用トナーと呼ばれている。
【０００３】
トナーの製造方法は、粉砕法と重合法に大別することができる。粉砕法では、結着樹脂と着色剤とその他の添加剤成分を溶融混練し、溶融物を粉砕し分級する方法によって、着色樹脂粒子からなるトナー（粉砕トナー）を製造している。重合法としては、懸濁重合法、乳化重合凝集法、分散重合法、溶解懸濁法等がある。重合法によれば、一般に、ミクロンオーダーの粒径で、シャープな粒径分布を持つトナーを製造することができる。重合法によれば、小粒径かつ球形で、シャープな分子量分布を有する重合トナーを得ることができる。小粒径かつ球形の重合トナーは、転写性とドット再現性に優れ、高精細な画像を形成することができる。
【０００４】
電子写真方式の画像形成装置は、様々な環境下で用いられているため、トナーには、常温常湿環境下においてはもとより、高温高湿環境下においても、高精細な画像を形成できることと、印字耐久性に優れることが求められている。更に、連続的に多数の枚数を印字したときに、線幅や線画像濃度の変動が極めて少ないことが求められている。細線再現性に優れることは、高精細な画像を安定して形成する上で重要な指標となる。
【０００５】
特開２００８−９１３０号公報（特許文献１）には、懸濁重合法によるトナーの製造方法において、重合性単量体と着色剤を含有する重合性単量体組成物に、特定の構造を有するチタネートカップリング剤を含有させることにより、細線再現性と印字耐久性に優れた重合トナーを製造する方法が提案されている。
【０００６】
特許文献１の実施例には、分散安定剤として水酸化マグネシウムコロイドを含有する水系媒体中で、該重合性単量体組成物を重合し、コア−シェル型着色重合体粒子を形成させ、重合後、着色重合体粒子を含有する水分散液に、ｐＨ６以下（ｐＨ６近傍）になるまで硫酸を加えて、水酸化マグネシウムコロイドを可溶化させて除去したことが示されている。
しかし、特許文献１の製造方法は、高価なチタネートカップリング剤を用いる必要があり、低コスト化の点で課題が残されている。
【０００７】
特開２００６−２７６２９３号公報（特許文献２）には、分散安定剤として水酸化マグネシウムコロイドを含有する水系媒体中で、特定の多官能エステル化合物を含有する重合性単量体組成物を懸濁重合し、次いで、生成した着色重合体粒子の存在下にシェル用重合性単量体を重合して、コア−シェル型着色重合体粒子を形成し、重合後に、そのｐＨを６．５以下に調整して、該難水溶性無機化合物コロイドを可溶化させて除去することが記載されている。
【０００８】
特開２００１−１８３８７２号公報（特許文献３）には、分散安定剤を含有する水系媒体中で、特定の帯電制御剤及び炭素数６〜４０の脂肪酸を含有する重合性単量体組成物を懸濁重合し、次いで、希塩酸で分散剤を除去し、水洗浄を繰り返した後乾燥して、疎水性シリカを添加してトナーを得たことが記載されている。
【０００９】
特許文献１〜３のトナーは保存性、低温定着性、細線再現性、常温常湿環境下での印字耐久性、画像濃度が高く、カブリ及び中抜けのない等に優れていることが記載されているが、本発明者らの検討したところによると、細線再現性、常温常湿環境下での印字耐久性並びに高温高湿環境下での印字耐久性の何れかが劣ることが分かった。
【００１０】
電子写真方式の画像形成装置において、環境の変動にかかわらず、高精細な画像を安定的に形成できることが求められている。現像剤として用いられる静電荷像現像用トナーには、要求水準の高まりに応えるため、常温常湿環境下ではもとより、高温高湿環境下においても、より印字耐久性と細線再現性に優れた静電荷像現像用トナーが求められている。
【先行技術文献】
【特許文献】
【００１１】
【特許文献１】特開２００８−９１３０号公報
【特許文献２】特開２００６−２７６２９３号公報
【特許文献３】特開２００１−１８３８７２号公報
【発明の概要】
【発明が解決しようとする課題】
【００１２】
本発明の課題は、常温常湿環境から高温高湿環境まで印字環境が大きく変動しても、印字耐久性に優れる上、細線再現性にも優れた静電荷像現像用トナーとその製造方法を提供することにある。
【００１３】
本発明者らは、前記課題を解決するために鋭意研究した結果、トナーの表面及び内部における脂肪酸量を、特定の選択された範囲に制御することによって、印字耐久性と細線再現性が顕著に優れた静電荷像現像用トナーの得られることを見出した。
【００１４】
より具体的に、本発明者らは、湿式法により分散安定剤を含有する着色重合体粒子の水分散液を得る工程を含む、着色重合体粒子からなる静電荷像現像用トナーの製造方法において、１）分散安定剤の除去酸洗浄を行い、２）水洗浄を繰り返し、３）水に再分散させ、次いで、脂肪酸塩の水溶液を添加後、酸によりｐＨ調整を行うことにより、常温常湿環境下ではもとより、高温高湿環境下でも、印字耐久性と細線再現性が顕著に優れる静電荷像現像用トナーが得られることを見出した。
【００１５】
本発明の静電荷像現像用トナーを構成する着色重合体粒子の表面状態を分析したところ、従来品とは異なる表面状態が観察された。具体的には、トナーをソックスレー抽出して得られた抽出液をガスクロマトグラフ質量分析装置で測定したときの脂肪酸量Ａが該トナーを基準として５０〜６０００ｐｐｍであり、トナーをアルカリ洗浄後にソックスレー抽出して得られた抽出液をガスクロマトグラフ質量分析装置で測定したときの脂肪酸量Ｂが該トナーを基準として５０ｐｐｍ未満であることが判明した。
【００１６】
本発明の静電荷像現像用トナーは、常温常湿環境から高温高湿環境まで印字環境が大きく変動しても、印字耐久性に優れる上、細線再現性にも優れた静電荷像現像用トナーとその製造方法を提供することができる。
【課題を解決するための手段】
【００１７】
本発明によれば、結着樹脂、着色剤、帯電制御剤、及び離型剤を含有する着色重合体粒子を含む静電荷像現像用トナーにおいて、
（１）該トナーをソックスレー抽出して得られた抽出液をガスクロマトグラフ質量分析装置で測定したときの脂肪酸量Ａが該トナーを基準として５０〜６０００ｐｐｍであり、
（２）該トナーをアルカリ洗浄後にソックスレー抽出して得られた抽出液をガスクロマトグラフ質量分析装置で測定したときの脂肪酸量Ｂが該トナーを基準として５０ｐｐｍ未満である
静電荷像現像用トナーが提供される。
【００１８】
また、本発明によれば、湿式法により分散安定剤を含有する着色重合体粒子の水分散液を得る工程を含む着色重合体粒子を含有する静電荷像現像用トナーの製造方法において、
（１）着色重合体粒子の水分散液を得た後、分散安定剤を洗浄して除去する分散安定剤除去工程、
（２）分散安定剤除去工程後に、脱水し、再び水に分散させて脱水することを繰り返す水洗浄工程、
（３）水洗浄工程後に着色重合体粒子を濾別し、更に水に再分散させ、脂肪酸塩の水溶液を添加したリンス工程
（４）リンス工程後、水分散液に無機酸を添加して、水に再分散させた時より更にｐＨを低くするｐＨ調整工程
を配置する静電荷像現像用トナーの製造方法が提供される。
【発明の効果】
【００１９】
本発明によれば、常温常湿環境下ではもとより、高温高湿環境下においても、印字耐久性と細線再現性が顕著に優れる静電荷像現像用トナー及びその製造方法を提供することができる。
【発明を実施するための形態】
【００２０】
１．着色重合体粒子（重合トナー）の製造方法：
本発明の静電荷像現像用トナーを構成する着色重合体粒子（重合トナー）は、懸濁重合法、乳化重合凝集法並びに溶解懸濁法等の湿式法により製造することができる。湿式法により着色重合体粒子を製造する方法は公知の方法を採用することができる。湿式法では分散安定剤を含有する着色重合体粒子の水分散液を得ることにより製造することができるが、分散安定剤を含有する水系媒体中で、重合性単量体、着色剤、帯電制御剤、及び離型剤を含有する重合性単量体組成物を重合する工程を含む製造方法により得ることができる懸濁重合法が好ましい。懸濁重合法では、重合性単量体組成物を懸濁重合した後、生成した着色重合体粒子の存在下にシェル用重合性単量体を重合して、コア−シェル型着色重合体粒子を形成してもよい。したがって、本発明の静電荷像現像用トナーは、コア−シェル型着色重合体粒子を含有するものを含んでいる。
【００２１】
本発明では、分散安定剤として酸に可溶な難水溶性金属化合物のコロイドを使用することが好ましい。帯電制御剤としては、帯電制御樹脂が好ましく、更に４級アンモニウム（塩）基を含有するスチレン−アクリレート共重合体等の正帯電制御樹脂が好ましい。該重合性単量体組成物は、該離型剤として、多価アルコールと炭素数１０〜２５の長鎖アルキル脂肪酸との多官能エステル化合物が好ましい。
【００２２】
本発明の製造方法では、湿式法により得られた着色重合体粒子の水分散液から分散安定剤を除去する分散安定剤除去工程を配置する。好ましい製造方法である懸濁重合においては、重合後、生成した着色重合体粒子を含有する水分散液に酸を添加して、無機化合物のコロイドを溶解させる酸洗浄工程を配置する。この酸洗浄工程では、酸の添加によって、該水分散液のｐＨを６．５未満に調整して酸洗浄を行う。次いで、濾別した着色重合体粒子を水で洗浄する水洗浄工程を配置する。
【００２３】
本発明では、印字耐久性と細線再現性をさらに向上させるために、水洗浄工程後に濾別した着色重合体粒子を更に水に再分散させ、その後炭素数８〜２４の長鎖アルキル脂肪酸塩の水溶液によりリンス処理する工程を配置し、その後水に再分散させた時より更にｐＨを低くするために無機酸を添加するｐＨ調整工程を配置する。着色重合体粒子を濾別後、常法に従って、湿潤状態の着色重合体粒子を乾燥させる。
以下、好ましい製造方法である懸濁重合法について詳述する。
【００２４】
（１）重合性単量体：
重合性単量体の主成分としてモノビニル単量体が使用される。モノビニル単量体としては、例えば、スチレン、ビニルトルエン、α−メチルスチレン等の芳香族ビニル単量体；（メタ）アクリル酸；（メタ）アクリル酸メチル、（メタ）アクリル酸エチル、（メタ）アクリル酸プロピル、（メタ）アクリル酸ブチル、（メタ）アクリル酸２−エチルヘキシル、（メタ）アクリル酸シクロヘキシル、（メタ）アクリル酸イソボニル、（メタ）アクリル酸ジメチルアミノエチル、（メタ）アクリルアミド等の（メタ）アクリル酸の誘導体；エチレン、プロピレン、ブチレン等のモノオレフィン単量体；が挙げられる。
【００２５】
モノビニル単量体は、単独で用いても、複数の単量体を組み合わせて用いてもよい。これらモノビニル単量体のうち、芳香族ビニル単量体単独、芳香族ビニル単量体と（メタ）アクリル酸の誘導体との組み合わせ等が好適に用いられる。
【００２６】
モノビニル単量体と共に、架橋性単量体を用いると、ホットオフセット特性を改善することができる。架橋性単量体は、２個以上のビニル基を有する単量体である。その具体例としては、ジビニルベンゼン、ジビニルナフタレン、及びこれらの誘導体等の芳香族ジビニル化合物；エチレングリコールジメタクリレート、ジエチレングリコールジメタクリレート、１，４−ブタンジオールジアクリレート等のジエチレン性不飽和カルボン酸エステル；Ｎ，Ｎ−ジビニルアニリン、ジビニルエーテル等のビニル基を２個有する上記以外の化合物；ペンタエリスリトールトリアリルエーテルやトリメチロールプロパントリアクリレート等のビニル基を３個以上有する化合物；等を挙げることができる。
【００２７】
これらの架橋性単量体は、それぞれ単独で、あるいは２種以上組み合わせて用いることができる。その使用量は、モノビニル単量体１００重量部に対して、通常１０重量部以下、好ましくは０．０１〜７重量部、より好ましくは０．０５〜５重量部、特に好ましくは０．１〜３重量部である。
【００２８】
マクロモノマーの具体例としては、スチレン、スチレン誘導体、メタクリル酸エステル、アクリル酸エステル、アクリロニトリル、メタクリロニトリル等を単独でまたは２種以上を重合して得られる重合体；ポリシロキサン骨格を有するマクロモノマー；を挙げることができる。これらの中でも、親水性のものが好ましく、特にメタクリル酸エステルまたはアクリル酸エステルを単独で、あるいはこれらを組み合わせて重合して得られる重合体が好ましい。
【００２９】
マクロモノマーを使用する場合、その使用量は、モノビニル単量体１００重量部に対して、通常０．０１〜１０重量部、好ましくは０．０３〜５重量部、より好ましくは０．０５〜１重量部である。マクロモノマーの使用量が上記範囲内にあると、重合トナーの保存性を維持して、定着性が向上するので好ましい。
【００３０】
（２）着色剤：
着色剤としては、カーボンブラックやチタンホワイト等のトナーの分野で用いられている各種顔料及び染料を使用することができる。黒色着色剤としては、カーボンブラック、ニグロシンベースの染顔料類；コバルト、ニッケル、四三酸化鉄、酸化鉄マンガン、酸化鉄亜鉛、酸化鉄ニッケル等の磁性粒子；等を挙げることができる。カーボンブラックを用いる場合、一次粒径が２０〜４０ｎｍであるものを用いると良好な画質が得られ、トナーの環境への安全性も高まるので好ましい。カラートナー用着色剤としては、イエロー着色剤、マゼンタ着色剤、シアン着色剤等を使用することができる。
【００３１】
イエロー着色剤としては、縮合アゾ化合物、イソインドリノン化合物、アントラキノン化合物、アゾ金属錯体、メチン化合物、アリルアミド化合物等が用いられる。具体的には、例えば、Ｃ．Ｉ．ピグメントイエロー３、１２、１３、１４、１５、１７、６２、６５、７３、７４、８３、９０、９３、９５、９６、９７、１０９、１１０、１１１、１２０、１２８、１２９、１３８、１４７、１５５、１６８、１８０、１８１等がある。この他、ネフトールイエローＳ、ハンザイエローＧ、及びＣ．Ｉ．バットイエローが挙げられるが、これらに限定されない。
【００３２】
マゼンタ着色剤としては、縮合アゾ化合物、ジケトピロロピロール化合物、アンスラキノン化合物、キナクリドン化合物、塩基染料レーキ化合物、ナフトール化合物、ベンズイミダゾロン化合物、チオインジゴ化合物、ペリレン化合物等がある。具体的には、例えば、Ｃ．Ｉ．ピグメントレッド２、３、５、６、７、２３、３１、４８、４８：２、４８：３、４８：４、５７、５７：１、５８、６０、６３、６４、６８、８１、８１：１、８３、８７、８８、８９、９０、１１２、１１４、１２２、１２３、１４４、１４６、１４９、１５０、１６３、１６６、１６９、１７０、１７７、１８４、１８５、１８７、２０２、２０６、２０７、２０９、２２０、２５１、及び２５４等が挙げられるが、これらに限定されない。マゼンタ着色剤として、この他、Ｃ．Ｉ．ピグメントバイオレット１９が挙げられる。
【００３３】
シアン着色剤としては、銅フタロシアニン化合物及びその誘導体、アントラキノン化合物、塩基染料レーキ化合物等が挙げられる。具体的には、例えば、Ｃ．Ｉ．ピグメントブルー１、２、３、６、７、１５、１５：１、１５：２、１５：３、１５：４、１６、１７、６０、６２、及び６６等があるが、これらに限定されない。シアン着色剤として、この他、フタロシアニンブルー、Ｃ．Ｉ．バットブルー、Ｃ．Ｉ．アシッドブルー等が挙げられる。
【００３４】
これらの着色剤は、それぞれ単独で、あるいは２種以上を組み合わせ使用することができる。着色剤は、重合性単量体１００重量部に対して、通常０．１〜５０重量部、好ましくは１〜２０重量部の割合で用いられる。
【００３５】
（３）帯電制御剤：
重合トナーの帯電性を向上させるために、各種の正帯電性または負帯電性の帯電制御剤を重合性単量体組成物中に含有させることが好ましい。本発明では、帯電制御剤として、帯電制御樹脂を使用する。帯電制御樹脂とともに、必要に応じて、その他の帯電制御剤を併用してもよい。
【００３６】
帯電制御樹脂には、負帯電制御樹脂と正帯電制御樹脂があり、本発明のトナーを負帯電性トナーとするか、正帯電性トナーとするかによって、帯電制御樹脂の帯電性を選択する。帯電制御樹脂は、必要に応じて、正帯電制御樹脂と負帯電制御樹脂を併用して、重合トナーの帯電特性を制御することができる。
【００３７】
負帯電制御樹脂としては、重合体側鎖に、カルボキシル基若しくはその塩、フェノール類基若しくはその塩、チオフェノール基若しくはその塩、スルホン酸基若しくはその塩等の置換基を有する重合体が挙げられる。
【００３８】
これらの中でも、重合体側鎖に、スルホン酸基若しくはその塩を含有するモノビニル単量体と、該モノビニル単量体と共重合可能なその他のモノビニル単量体との共重合体が好ましい。共重合可能なその他のモノビニル単量体としては、エチレン性不飽和カルボン酸エステル単量体、芳香族ビニル単量体、エチレン性不飽和ニトリル単量体等が挙げられる。スルホン酸基若しくはその塩を含有するモノビニル単量体としては、スチレンスルホン酸、スチレンスルホン酸ナトリウム、スチレンスルホン酸カリウム、２−アクリルアミド−２−メチルプロパンスルホン酸、ビニルスルホン酸ナトリウム、メタクリルスルホン酸アンモニウム等が挙げられる。
【００３９】
スルホン酸基またはその塩等の官能基を有するモノビニル単量体の共重合割合は、通常０．５〜１５重量％、好ましくは１〜１０重量％である。負帯電制御樹脂の重量平均分子量は、通常２，０００〜５０，０００、好ましくは４，０００〜４０，０００である。負帯電制御樹脂のガラス転移温度は、通常４０〜８０℃、好ましくは４５〜７５℃である。
【００４０】
正帯電制御樹脂としては、例えば、−ＮＨ２、−ＮＨＣＨ３、−Ｎ（ＣＨ３）２、−ＮＨＣ２Ｈ５、−Ｎ（Ｃ２Ｈ５）２、−ＮＨＣ２Ｈ４ＯＨ等のアミノ基を含有する重合体、及びこれらのアミノ基がアンモニウム塩化された重合体を挙げることができる。正帯電制御樹脂は、アミノ基を含有するモノビニル単量体と、該モノビニル単量体と共重合可能なその他のモノビニル単量体を共重合し、必要に応じて、得られた共重合体をアンモニウム塩化することによって得ることができる。
【００４１】
アミノ基を含有するモノビニル単量体としては、例えば、アクリルアミド、メタクリルアミド、Ｎ，Ｎ-ジメチルアクリルアミド、Ｎ，Ｎ−ジメチルメタクリルアミド、Ｎ−エチルアクリルアミド、Ｎ−エチルメタクリルアミド等のアルキル（メタ）アクリルアミド単量体；アクリル酸３−（ジメチルアミノ）プロピル、メタクリル酸３−（ジメチルアミノ）プロピル等の（メタ）アクリル酸誘導体；アリルアミン；２−アミノスチレン、４−アミノスチレン等のスチレン誘導体；等が挙げられる。
【００４２】
アミノ基またはアンモニウム塩基等の官能基を有するモノビニル単量体の共重合割合は、通常０．５〜１５重量％、好ましくは１〜１０重量％である。正帯電制御樹脂の重量平均分子量は、通常２，０００〜３０，０００、好ましくは４，０００〜２５，０００である。正帯電制御樹脂のガラス転移温度は、通常４０〜１００℃、好ましくは４５〜８０℃である。
【００４３】
帯電制御樹脂としては、４級アンモニウム（塩）基含スチレン−アクリレート共重合体等の正帯電制御樹脂が好ましい。
【００４４】
帯電制御樹脂は、重合性単量体１００重量部に対して、通常０．１〜１０重量部、好ましくは０．５〜８重量部の割合で用いられる。帯電制御樹脂の含有量が多すぎると、帯電量が上昇しすぎて、現像時や転写時にトナーが飛散し、トナーの流動性が悪化する。帯電制御樹脂の含有量が少なすぎると、帯電量が低下し、印字汚れが起き易くなる。
【００４５】
（４）離型剤：
離型剤として、多価アルコールと炭素数１０〜２５の長鎖アルキル脂肪酸との多官能エステル化合物を使用する。多価アルコールとしては、例えば、ポリグリセリン、ペンタエリスリトール、ジペンタエリスリトール等が挙げられる。長鎖アルキル脂肪酸の炭素数は、好ましくは１３〜２４である。長鎖アルキルカルボン酸としては、例えば、ミリスチン酸、パルミチン酸、ラウリン酸等が挙げられる。
【００４６】
多官能エステル化合物の具体例としては、例えば、トリグリセリンペンタベヘネート、テトラグリセリンヘキサベヘネート、ペンタグリセリンヘプタベヘネート、ヘキサグリセリンオクタステアレート、ヘキサグリセリンオクタベヘネート等のポリグリセリンと長鎖アルキル脂肪酸とのエステル；ペンタエリスリトールテトラミリステート、ペンタエリスリトールテトラパルミテート、ペンタエリスリトールテトラステアレート、ペンタエリスリトールテトララウレート等のペンタエリスリトールと長鎖アルキル脂肪酸とのエステル；ジペンタエリスリトールヘキサミリステート、ジペンタエリスリトールヘキサパルミテート、ジペンタエリスリトールヘキサラウレート等のジペンタエリスリトールと長鎖アルキル脂肪酸とのエステル；等が挙げられる。これらの多官能エステル化合物は、それぞれ単独で、あるいは２種以上を組み合わせて使用することができる。
【００４７】
多官能エステル化合物の使用割合は、重合性単量体１００重量部に対して、通常３〜１５重量部、好ましくは４〜１３重量部、より好ましくは５〜１０重量部である。多官能エステル化合物の使用量が多すぎると、トナー表面近傍での該多官能エステル化合物の増加により、トナー表面状態が悪化し、外添剤が埋没したり、カブリが発生したりする。多官能エステル化合物の使用量が多すぎると、耐ブロッキング性（保存性）も悪くなる。
【００４８】
多官能エステル化合物の使用量が少なすぎると、定着時にトナーの離型性が悪化するうえ、トナー表面状態が適度に改質されず、トナーの印字耐久性と細線再現性を向上させることができないか、低下傾向にある。
【００４９】
（５）重合開始剤：
重合開始剤としては、例えば、過硫酸カリウム、過硫酸アンモニウム等の過硫酸塩；４，４′−アゾビス（４−シアノ吉草酸）、２，２′−アゾビス〔２−メチル−Ｎ−（２−ヒドロキシエチル）プロピオンアミド〕、２，２′−アゾビス（２−アミジノプロパン）二塩酸塩、２，２′−アゾビス（２，４−ジメチルバレロニトリル）、２，２′−アゾビスイソブチロニトリル等のアゾ化合物；ジ−ｔ−ブチルパーオキシド、ジクミルパーオキシド、ラウロイルパーオキシド、ベンゾイルパーオキシド、ｔ−ブチルパーオキシ−２−エチルヘキサノエート、ｔ−ヘキシルパーオキシ−２−エチルヘキサノエート、ｔ−ブチルパーオキシピバレート、ジ−イソプロピルパーオキシジカーボネート、ジ−ｔ−ブチルパーオキシイソフタレート、１，１′，３，３′−テトラメチルブチルパーオキシ−２−エチルヘキサノエート、ｔ−ブチルパーオキシイソブチレート、ｔ−ブチルパーオキシ−２−エチルブタノエート、等の過酸化物類；等を挙げることができる。これら重合開始剤と還元剤とを組み合わせたレドックス開始剤を使用することもできる。
【００５０】
これらの開始剤のなかでも、通常、重合性単量体に可溶な油溶性の重合開始剤を選択することが好ましく、必要に応じて、水溶性の重合開始剤を併用することもできる。
【００５１】
重合開始剤としては、分子量が９０〜２０５で、純度が９０％以上の有機過酸化物が好ましい。重合開始剤の分子量は、より好ましくは１７０〜２００、さらに好ましくは１７５〜１９５である。重合開始剤の純度は、主成分の重合開始剤の重量％を表し、好ましくは９２％以上、さらに好ましくは９５％以上である。
【００５２】
有機過酸化物の１時間半減期温度は、印字耐久性の良いトナーが得られることから、７０〜９５℃であることが好ましく、７５〜９５℃であることがより好ましく、８５〜９５℃がさらに好ましい。半減期温度とは、重合開始剤の開裂の起こり易さを表す指標であり、重合開始剤を一定温度下に保持したとき、これが分解して一定時間後に元の開始剤量の１／２となる温度を示す。例えば、１時間半減期温度では、この一定時間が１時間の半減期温度である。
【００５３】
好ましい１時間半減期温度を有する重合開始剤を用いることにより、得られる重合体粒子に残留する未反応の重合性単量体や、重合開始剤により副生するエーテル成分等の副生物の量を少なくすることができる。その結果、高温保存性に優れ、印字の際に悪臭を発生させず周囲の環境を悪化させず、また、印字耐久性に優れるトナーを得ることができる。
【００５４】
重合開始剤の有機過酸化物としては、開始効率が特に高く、残留モノマー量を少なくすることができることから、パーオキシエステルが好ましく、非芳香族パーオキシエステル（すなわち、芳香族環を有しないパーオキシエステル）がより好ましい。
【００５５】
重合開始剤は、重合性単量体１００重量部に対して、通常０．１〜２０重量部、好ましくは０．３〜１５重量部、より好ましくは０．５〜１０重量部の割合で用いられる。
【００５６】
重合開始剤は、重合性単量体組成物中に予め添加することができるが、早期重合を抑制するために、重合性単量体組成物の液滴形成工程の終了後または重合反応の途中の懸濁液に直接添加することもできる。
【００５７】
（６）分子量調整剤：
重合に際して、分子量調整剤を使用することが好ましい。分子量調整剤としては、例えば、ｔ−ドデシルメルカプタン、ｎ−ドデシルメルカプタン、ｎ−オクチルメルカプタン、２，２，４，６，６−ペンタメチルヘプタン−４−チオール等のメルカプタン類；テトラメチルチウラムジスルフィド、テトラエチルチウラムジスルフィド等のチウラム類；等を挙げることができる。分子量調整剤は、通常、重合開始前の重合性単量体組成物に含有させるが、重合途中に添加することもできる。分子量調整剤は、重合性単量体１００重量部に対して、通常０．０１〜１０重量部、好ましくは０．１〜５重量部の割合で用いられる。分子量調整剤の使用量が少なすぎると、分子量調整の効果が得られず、多すぎると、残留モノマーや残留ＶＯＣの量が増加する。
【００５８】
（７）分散安定剤：
重合性単量体組成物の重合は、分散安定剤を含有する水系媒体中で行う。水系媒体としては、一般に、イオン交換水等の水を使用するが、必要に応じて、アルコール類等の水と相溶性のある有機溶剤の少量を併用してもよい。
【００５９】
分散安定剤としては、難水溶性金属化合物のコロイドを使用することが好ましい。難水溶性金属化合物のコロイドは、多価金属塩と一価金属化合物とを水系媒体中で反応させる方法により、好適に調製することができる。
【００６０】
多価金属塩としては、マグネシウム、アルミニウム、カルシウム、マンガン、鉄、ニッケル、銅、スズ等のハロゲン化塩、硫酸塩、硝酸塩、酢酸塩等が挙げられる。より具体的に、多価金属塩として、塩化マグネシウム、硫酸マグネシウム、硝酸マグネシウム、酢酸マグネシウム等のマグネシウム塩；塩化アルミニウム、硫酸アルミニウム、硝酸アルミニウム、酢酸アルミニウム等のアルミニウム塩；塩化カルシウム、硫酸カルシウム、硝酸カルシウム、酢酸カルシウム等のカルシウム塩；等が挙げられる。これらの多価金属塩は、それぞれ単独で、あるいは２種以上を組み合わせて使用することができる。
【００６１】
一価金属化合物としては、リン酸イオン、リン酸水素イオン、炭酸イオン、及び水酸化物イオンから選ばれる陰イオンと、一価金属との、塩または水酸化物である。一価金属化合物の一価金属としては、リチウム、ナトリウム、カリウムからなる群より選ばれる１種以上の一価金属であることが好ましい。一価金属化合物は、具体的には、水酸化リチウム、水酸化ナトリウム、及び水酸化カリウム等の水酸化物；リン酸リチウム、リン酸ナトリウム、及びリン酸カリウム等のリン酸塩；炭酸リチウム、炭酸ナトリウム、及び炭酸カリウム等の炭酸塩；等が挙げられ、これらの中でも、水酸化物が好ましい。一価金属化合物は、それぞれ単独で、あるいは２種以上を組み合わせて用いることができる。
【００６２】
難水溶性金属化合物のコロイドは、その製法による制限はないが、水溶性多価金属化合物の水溶液のｐＨを７以上に調整することによって得られる難水溶性の金属水酸化物のコロイドが好ましく、水溶性多価金属化合物と水酸化アルカリ金属塩との水相中の反応により生成する難水溶性の金属水酸化物のコロイドがより好ましい。このような難水溶性金属化合物コロイドとしては、水酸化マグネシウムコロイドが好ましい。
【００６３】
分散安定剤は、重合性単量体１００重量部に対して、一般に、０．１〜２０重量部の割合で使用する。分散安定剤の割合が少なすぎると、十分な重合安定性を得ることが困難であり、重合凝集物が生成しやすくなる。逆に、分散安定剤の割合が多すぎると、水溶液粘度が大きくなって重合安定性が低くなる。本発明においては、必要に応じて、その他の分散安定剤を併用してもよい。
【００６４】
（８）重合工程：
重合トナーは、重合性単量体の重合により生成した結着樹脂が着色重合体粒子となり、その中に、着色剤、帯電制御樹脂、多官能エステル化合物等の添加剤成分が分散した着色重合体粒子である。この着色重合体粒子をコアとし、その上に重合体層からなるシェルを形成して、コア−シェル型着色重合体粒子とすることができる。
【００６５】
懸濁重合法による重合トナーは、例えば、以下の工程により得ることができる。重合性単量体、着色剤、帯電制御樹脂、多官能エステル化合物、及びその他の添加剤等を混合機を用いて混合し、必要に応じて、メディヤ型湿式粉砕機（例えば、ビーズミル）等を用いて湿式粉砕し、重合性単量体組成物を調製する。次に、重合性単量体組成物を、分散安定剤を含有する水系媒体中に分散し、撹拌して、重合性単量体組成物の均一な液滴（体積平均粒径が５０〜１，０００μｍ程度の一次液滴）を形成する。重合開始剤は、早期重合を避けるため、水系分散媒体中で液滴の大きさが均一になってから水系分散媒体に添加することが好ましい。
【００６６】
水系分散媒体中に重合性単量体組成物の液滴が分散した懸濁液に重合開始剤を添加混合し、さらに、高速回転剪断型撹拌機を用いて、液滴の粒径が目的とする重合トナー粒子に近い小粒径になるまで撹拌する。このようにして形成された微小粒径の液滴（体積平均粒径が１〜１２μｍ程度の二次液滴）を含有する懸濁液を重合反応器に仕込み、通常５〜１２０℃、好ましくは３５〜９５℃の温度で懸濁重合を行う。重合温度が低すぎると、触媒活性が高い重合開始剤を用いなければならないので、重合反応の管理が困難になる。重合温度が高すぎると、低温で溶融する添加剤を含む場合、これが重合トナー表面にブリードし、保存性が悪くなることがある。
【００６７】
重合性単量体組成物の微小な液滴の体積平均粒径及び粒径分布は、重合トナーの体積平均粒径や粒径分布に影響する。液滴の粒径が大きすぎると、生成する重合トナー粒子が大きくなりすぎて、画像の解像度が低下するようになる。液滴の粒径分布が広いと、定着温度のばらつきが生じ、カブリ、トナーフィルミングの発生等の不具合が生じるようになる。重合性単量体組成物の液滴は、生成する着色重合体粒子とほぼ同じ大きさになるように形成することが望ましい。
【００６８】
重合性単量体組成物の液滴の体積平均粒径は、通常１〜１２μｍ、好ましくは２〜１０μｍ、より好ましくは３〜９μｍである。高精細な画像を得るため、特に小粒径の重合トナーとする場合には、液滴の体積平均粒径を小さくすることが望ましい。重合性単量体組成物の液滴の粒径分布（体積平均粒径／個数平均粒径）は、通常１〜３、好ましくは１〜２．５、より好ましくは１〜２である。特に微細な液滴を形成する場合には、高速回転する回転子と、それを取り囲み、かつ小孔または櫛歯を有する固定子との間隙に、単量体組成物を含有する水系分散媒体を流通させる方法が好適である。
【００６９】
重合性単量体として前述のモノビニル単量体の中から１種以上を選択するが、トナーの定着温度を下げるには、ガラス転移温度（Ｔｇ）が通常８０℃以下、好ましくは４０〜８０℃、より好ましくは５０〜７０℃の重合体を形成し得る重合性単量体または重合性単量体の組み合わせを選択することが好ましい。本発明において、結着樹脂を構成する結着樹脂が共重合体の場合、そのＴｇは、使用する重合性単量体の種類と使用割合に応じて算出される計算値（「計算Ｔｇ」という）である。
【００７０】
懸濁重合により、重合性単量体の重合体中に着色剤等の添加剤成分が分散した着色重合体粒子が生成する。重合トナーの保存性（耐ブロッキング性）、低温定着性、定着時の溶融性等を改善する目的で、懸濁重合によって得られた着色重合体粒子の上に、さらに重合体層を形成して、コア−シェル型構造を有するカプセルトナーとすることができる。  
【００７１】
コア−シェル型構造の形成方法としては、前記の着色重合体粒子をコア粒子とし、該コア粒子の存在下にシェル用重合性単量体をさらに重合して、コア粒子の表面に重合体層（シェル）を形成する方法が採用される。シェル用重合性単量体として、コア粒子を構成する結着樹脂のＴｇよりも高いＴｇを有する重合体を形成するものを使用すると、重合トナーの保存性（耐ブロッキング性）を改善することができる。他方、コア粒子を構成する結着樹脂のＴｇを低く設定することにより、トナーの定着温度を下げたり、溶融特性を改善したりすることができる。したがって、重合工程でコア−シェル型着色重合体粒子を形成することにより、印字の高速化、フルカラー化、ＯＨＰ（オーバーヘッドプロジェクター）透過性等に対応できる重合トナーが得られる。
【００７２】
コア及びシェルを形成するための重合性単量体としては、前述のモノビニル単量体の中から好ましいものを適宜選択することができる。コア用重合性単量体とシェル用重合性単量体との重量比は、通常４０／６０〜９９．９／０．１、好ましくは６０／４０〜９９．７／０．３、より好ましくは８０／２０〜９９．５／０．５である。シェル用重合性単量体の割合が過小であると、重合トナーの保存性の改善効果が小さく、過大であると、定着温度の低減効果が小さくなる。
【００７３】
シェル用重合性単量体により形成される重合体のＴｇは、通常、５０〜１２０℃、好ましくは６０〜１１０℃、より好ましくは８０℃〜１０５℃である。コア用重合性単量体から形成される重合体とシェル用重合性単量体から形成される重合体との間のＴｇの差は、好ましくは１０℃以上、より好ましくは２０℃以上、特に好ましくは３０℃以上である。多くの場合、定着温度と保存性のバランスの観点から、コア用重合性単量体として、Ｔｇが通常６０℃以下、好ましくは、４０〜６０℃の重合体を形成しうるものを選択するのが好ましい。他方、シェル用重合性単量体としては、スチレンやメチルメタクリレート等のＴｇが８０℃を越える重合体を形成する単量体を、それぞれ単独で、あるいは２種以上を組み合わせて使用することが好ましい。
【００７４】
シェル用重合性単量体は、コア粒子の平均粒径よりも小さな液滴として重合反応系に添加することが好ましい。シェル用重合性単量体の液滴の粒径が大きすぎると、コア粒子の周囲に重合体層が均一に形成され難くなる。シェル用重合性単量体を小さな液滴とするには、シェル用重合性単量体と水系分散媒体との混合物を、例えば、超音波乳化機等を用いて、微分散処理を行い、得られた分散液を重合反応系に添加すればよい。
【００７５】
シェル用重合性単量体が、２０℃の水に対する溶解度が０．１重量％以上の比較的水溶性の単量体（例えば、メチルメタクリレート）である場合には、コア粒子の表面に比較的速やかに移行し易いので、微分散処理を行う必要はないが、均一なシェルを形成する上で、微分散処理を行うことが好ましい。シェル用重合性単量体が、２０℃の水に対する溶解度が０．１重量％未満の単量体（例えば、スチレン）の場合には、微分散処理を行うか、あるいは２０℃の水に対する溶解度が５重量％以上の有機溶媒（例えば、アルコール類）を反応系に加えることにより、コア粒子の表面に移行しやすくすることが好ましい。
【００７６】
シェル用重合性単量体には、帯電制御剤を加えることができる。帯電制御剤としては、前述したコア粒子製造に使用するのと同様の帯電制御樹脂が好ましく、使用する場合には、シェル用重合性単量体１００重量部に対して、通常０．０１〜１０重量部、好ましくは０．１〜５重量部の割合で用いられる。
【００７７】
コア−シェル型構造の重合トナーを製造するには、コア粒子を含有する懸濁液中に、シェル用重合性単量体またはその水系分散液を一括して、あるいは連続的若しくは断続的に添加する。シェル用重合性単量体を添加する際に、水溶性の重合開始剤を添加することがシェルを効率良く形成する上で好ましい。シェル用重合性単量体の添加時に水溶性重合開始剤を添加すると、シェル用重合性単量体が移行したコア粒子の外表面近傍に水溶性重合開始剤が進入し、コア粒子表面に重合体層が形成されやすくなると考えられる。
【００７８】
水溶性重合開始剤としては、過硫酸カリウム、過硫酸アンモニウム等の過硫酸塩；２，２′−アゾビス〔２−メチル−Ｎ−（２−ヒドロキシエチル）プロピオンアミド〕、２，２′−アゾビス−［２−メチル−Ｎ−〔１，１−ビス（ヒドロキシメチル）エチル〕プロピオンアミド］等のアゾ系開始剤等を挙げることができる。水溶性重合開始剤の使用量は、シェル用重合性単量体１００重量部当り、通常０．１〜５０重量部、好ましくは１〜２０重量部である。
【００７９】
シェルの平均厚みは、通常０．００１〜１．０μｍ、好ましくは０．００３〜０．５μｍ、より好ましくは０．００５〜０．２μｍである。シェル厚みが大きすぎると、重合トナーの定着性が低下し、小さすぎると、重合トナーの保存性が低下する。重合トナーのコア粒子径、及びシェルの厚みは、電子顕微鏡により観察できる場合は、その観察写真から無作意に選択した粒子の大きさ及びシェル厚みを直接測ることにより得ることができ、電子顕微鏡でコアとシェルとを観察することが困難な場合は、コア粒子の粒径と、シェルを形成する重合性単量体の使用量から算定することができる。
【００８０】
重合体粒子の製造工程により、着色重合体粒子またはコア−シェル型着色重合体粒子を含有する水分散液が得られる。この水分散液をそのままで、あるいは着色重合体粒子の濃度を調節するためにイオン交換水等を追加して、着色重合体粒子を含有する水分散液とする。次いで、必要に応じて、この水分散液をストリッピング処理して、着色重合体粒子中に残留する未反応の重合性単量体を含む揮発性有機成分を除去することができる。
【００８１】
２．後処理工程：
（１）分散安定剤除去工程（酸洗浄工程）：
懸濁重合法において、重合工程を経た着色重合体粒子の表面に存在する、分散安定剤として使用する難水溶性金属化合物のコロイドを溶解して除去するために、分散安定剤除去工程として酸洗浄工程を設ける。分散安定剤として用いた難水溶性金属化合物のコロイドは、水系媒体中で重合性単量体組成物の液滴の周りを囲んで、液滴を安定化させる役割を果たす。重合後には、難水溶性金属化合物のコロイドは、着色重合体粒子の表面に付着している。トナー特性の観点から、着色重合体粒子の表面に付着した難水溶性金属化合物のコロイドを除去する必要がある。
【００８２】
難水溶性金属化合物のコロイドは、着色重合体粒子を含有する水分散液に酸を加えて、ｐＨを酸性領域に調整することによって溶解するため、酸洗浄工程を配置する。一般に、酸洗浄工程では、重合により生成した着色重合体粒子を含有する水分散液に酸を加えて、該水分散液のｐＨを６．５以下とすることにより行う。水分散液のｐＨは、好ましくは、４〜６．５、更に好ましくは４．５〜６である。
使用できる酸としては、硫酸、塩酸、硝酸等の無機酸、酢酸、クエン酸、シュウ酸等の有機酸を使用することができるが、少量の添加でｐＨを調整することのできる無機酸が好ましく、無機酸の中でも硫酸が特に好ましい。
【００８３】
酸洗浄工程は、所望によりストリッピング工程を行った後、重合により生成した着色重合体粒子を含有する水分散液を、２５℃程度に冷却してから行うことが望ましい。酸洗浄は、着色重合体粒子を含有する水分散液に酸を添加してｐＨ調整を行った後、５〜３０分間程度、攪拌することによって行うことができる。
【００８４】
（２）水洗浄工程：
酸洗浄後、着色重合体粒子を含む水分散液を濾過して、着色重合体粒子を濾別する。次いで、着色重合体粒子に、新たにイオン交換水を加え、再度水に分散化（リスラリー工程）し、再度濾過脱水する等の洗浄操作を行って、着色重合体粒子を精製する。
【００８５】
この濾過脱水とリスラリー工程は、必要に応じて、数回繰り返してもよいが、効率の点から２〜３回が好ましい。水による洗浄工程は、濾布を配置したベルトコンベアを用いて、着色重合体粒子のウエットケーキに水を散布する方法により、連続的に行ってもよい。
【００８６】
（３）リンス処理工程：
水洗浄工程後に着色重合体粒子を濾別し、更に水に再分散させ、再分散した着色重合体粒子を含む水分散液に脂肪酸塩の水溶液を添加するリンス工程を配置することが、トナー特性をさらに改善する上で望ましい。肪酸塩としては、脂肪酸金属塩と脂肪酸アンモニウム塩が挙げられるが、水への溶解性の観点から脂肪酸金属塩が好ましい。脂肪酸金属塩を構成する脂肪酸は、飽和であっても不飽和であってもよく、また、直鎖状と分岐状のいずれであってもよい。脂肪酸としては、飽和脂肪酸が好ましく、直鎖状飽和脂肪酸がより好ましい。脂肪酸は、その構造中に、水酸基、アルデヒド基、エポキシ基等の置換基を有していてもよい。
脂肪酸塩の水溶液濃度は、脂肪酸塩の溶解性の点から、通常、０．５〜２０重量％であり、好ましくは１〜１０重量％であり、更に好ましくは２〜５重量％である。脂肪酸塩が水に溶解し難い場合は、溶解する水の温度を高くしたり、溶解する水をアルカリ性にすることによって溶解性を高めることも可能である。
【００８７】
脂肪酸としては、例えば、カプロン酸、カプリル酸、カプリン酸、ラウリン酸、ミリスチン酸、パルミチン酸、ステアリン酸、イソステアリン酸、エポキシステアリン酸、オレイン酸、リノール酸、リノレン酸、ヒドロキシステアリン酸、アラキン酸、ベヘン酸、エルカ酸、リグノセリン酸、セロチン酸、モンタン酸、メリシン酸等が挙げられる。これらの中でも、炭素数が８〜２４の飽和脂肪酸が好ましく、炭素数が１０〜１８の飽和脂肪酸がより好ましく、炭素数が１２〜１４が更に好ましい。これらの脂肪酸は、それぞれ単独で、あるいは２種以上を組み合わせて用いることができる。脂肪酸の炭素数が大きすぎると、トナー表面がべたつき、トナーの流動性が低下する場合があり、逆に脂肪酸の炭素数が小さすぎると、トナー表面が親水的になり、帯電量が低下する場合がある。
【００８８】
脂肪酸金属塩を構成する金属としては、リチウム、カリウム、ナトリウム等のアルカリ金属；ベリリウム、マグネシウム、カルシウム、バリウム等のアルカリ土類金属；チタン、亜鉛、鉄、銀、ジルコニウム、銅、アルミニウム、ニッケル等を挙げることができる。これらの金属は、それぞれ単独で、あるいは２種以上を組み合わせて使用することができる。これらの中でも、アルカリ金属が好ましい。
【００８９】
（４）ｐＨ調整工程：
本発明では、上記リンス処理の後、酸処理を実施する。この酸処理によってｐＨを調整することで、リンス処理で使用した脂肪酸金属塩の脂肪酸が系内に析出し、着色重合体粒子の表面に付着する。通常、着色重合体粒子表面に脂肪酸等の親水性化合物が付着すると空気中の水分を吸着して耐久性が悪くなると考えられていたが、驚くべきことに常温常湿環境下のみならず、高温高湿環境下でも、印字耐久性と細線再現性に優れるトナーが得られることが本発明により明らかになった。
酸処理のｐＨは、水洗浄工程後に着色重合体粒子を濾別し、更に水に再分散させたときのｐＨより低くすれば良く、通常２〜６．５であり、好ましくは２．５〜６であり、更に好ましくは３〜５である。
【００９０】
使用できる酸としては、（１）の酸処理工程で使用できるものをそのまま使用できるが、中でも無機酸が好ましく、無機酸の中でも特に硫酸が好ましい。
【００９１】
（５）乾燥：
酸処理後の着色重合体粒子を濾別して、湿潤着色重合体粒子を得る。湿潤着色重合体粒子は、常法に従って乾燥させる。
【００９２】
洗浄後またはリンス処理後の乾燥工程において、湿潤着色重合体粒子のウエットケーキを、撹拌槽、回転翼を有する乾燥機等を用い、熱ガスを導入して乾燥する方法を採用することが好ましい。
【００９３】
３．静電荷像現像用トナー：
前記製造方法により得られた着色重合体粒子（重合トナー）は、重合性単量体の重合転化率がほぼ１００％であり、シェル層の厚みも極めて薄いため、結着樹脂中の着色剤、帯電制御樹脂、多官能エステル化合物等の添加剤成分の含有割合は、重合性単量体組成物中でのそれらの含有割合と実質的に同じである。
【００９４】
本発明の静電荷像現像用トナー（着色重合体粒子；コア−シェル型構造を有する着色重合体粒子を含む）の体積平均粒径は、通常５〜１１μｍ、好ましくは７〜１０μｍである。トナーの体積平均粒径が大きすぎると、細線再現性が悪化したり、帯電量が低くなって付着力が低下したりする。その結果、トナーの飛散やカブリが生ずる。トナーの体積平均粒径が小さすぎると、帯電量は上昇するものの、粒径が小さいため軽く、トナーの飛散が生ずる。
【００９５】
本発明のトナーの体積平均粒径（Ｄｖ）／個数平均粒径（Ｄｐ）で表される粒径分布は、通常１〜１．３、好ましくは１〜１．２である。粒径分布が大きすぎると、各トナーの帯電量が不均一となり、低帯電のトナーは飛散してしまう傾向にある。
【００９６】
本発明のトナーの平均円形度は、通常０．９５以上、好ましくは０．９７以上である。平均円形度は、粒子の投影面積に等しい円の周囲長Ｌ１と該粒子投影像の周囲長Ｌ２との比（Ｌ１／Ｌ２）によって求めることができる。平均円形度の測定はフロー式粒子像分析装置を用いて行うことができる。平均円形度が小さすぎると、現像時に電場の力が均一に伝わらず、トナーが飛散したり、カブリが生じたり、細線再現性が悪くなる。平均円形度の上限値は、１．００である。
【００９７】
本発明のトナーは、トナーをソックスレー抽出して得られた抽出液をガスクロマトグラフ質量分析装置で測定したときの脂肪酸量Ａが該トナーを基準として５０〜６０００ｐｐｍ、好ましくは１００〜５０００ｐｐｍ、更に好ましくは５００〜４０００ｐｐｍであり、且つ、トナーをアルカリ洗浄後にソックスレー抽出して得られた抽出液をガスクロマトグラフ質量分析装置で測定したときの脂肪酸量Ｂが該トナーを基準として５０ｐｐｍ未満、好ましくは２０ｐｐｍ未満、更に好ましくは５ｐｐｍ未満である。脂肪酸量は、脂肪酸をそのまま測定することは困難であるため、エステル化するなど誘導体とすることで、間接的に測定することが好ましい。
【００９８】
本発明でいうアルカリ処理とは、トナー粒子表面に付着した脂肪酸を溶解させて、除去することをいう。アルカリ処理に行うトナーは、ソックスレー抽出をしたものではなく、別途秤量したトナーを用いる。ここで、アルカリ処理をしないでソックスレー抽出された脂肪酸量Ａは、トナーの粒子表面及び内部に存在する脂肪酸を示すものであり、アルカリ処理をてソックスレー抽出された脂肪酸量Ｂは、トナーの粒子内部に存在する脂肪酸を示すものである。この脂肪酸Ａ及び脂肪酸量Ｂの差から、トナー粒子表面の脂肪酸量が分かる。
【００９９】
アルカリ処理に使用するアルカリとしては、脂肪酸を溶解するものであれば特に限定されない。アルカリとしては、例えば、水酸化リチウム、水酸化ナトリウム、及び水酸化カリウム等のアルカリ金属水酸化物；水酸化バリウム、水酸化カリウム等のアルカリ土類金属水酸化物；アンモニア、及びアミン等が挙げられる。これらの中でも、アルカリ金属水酸化物が好ましく、水酸化ナトリウム及び水酸化カリウムが好ましい。
【０１００】
アルカリの使用量は、トナー１００重量部に対して、通常０．１〜１０重量部であり、好ましくは０．５〜５重量部であり、より好ましくは１〜３重量部である。
アルカリ処理は、アルカリの水溶液中にトナーを分散させることにより行い、アルカリ水溶液の濃度は、通常０．０５〜３重量％であり、好ましくは０．１〜２重量％である。また、このアルカリ処理は、１度でも構わないが、脂肪酸の除去効果を上げるために、２〜３度実施することが好ましい。
【０１０１】
脂肪酸の分析は、後述の方法によって行うことができ、分析装置としてはＧＣＭＳ−ＱＰ２０１０（島津製作所社製）、ＪＭＳ−Ｑ１０００ＧＣ  ＭｋＩＩ（日本電子社製）、７８９０Ａ（アジレント社製）、６８９０Ｎ（アジレント社製）等を使用することができる。 
【０１０２】
本発明のトナーは、各種現像剤のトナー成分として使用することができるが、非磁性一成分現像剤として使用することが好ましい。本発明のトナーを非磁性一成分現像剤とする場合には、必要に応じて外添剤を混合することができる。外添剤としては、流動化剤や研磨剤等として作用する無機粒子や有機樹脂粒子が挙げられる。
【０１０３】
無機粒子としては、例えば、二酸化ケイ素（シリカ）、酸化アルミニウム（アルミナ）、酸化チタン、酸化亜鉛、酸化錫、チタン酸バリウム、チタン酸ストロンチウム等が挙げられる。有機樹脂粒子としては、メタクリル酸エステル重合体粒子、アクリル酸エステル重合体粒子、スチレン−メタクリル酸エステル共重合体粒子、スチレン−アクリル酸エステル共重合体粒子、コアがスチレン重合体でシェルがメタクリル酸エステル共重合体で形成されたコア−シェル型粒子等が挙げられる。
【０１０４】
これらの中でも、無機酸化物粒子が好ましく、二酸化ケイ素が特に好ましい。無機微粒子表面を疎水化処理することができ、疎水化処理された二酸化ケイ素粒子が特に好適である。外添剤は、２種以上を組み合わせて用いてもよく、外添剤を組み合わせて用いる場合には、平均粒子径の異なる無機粒子同士または無機粒子と有機樹脂粒子とを組み合わせる方法が好適である。外添剤の量は、特に限定されないが、重合トナー１００重量部に対して、通常０．１〜６重量部である。外添剤を重合トナーに付着させるには、通常、重合トナーと外添剤とをヘンシェルミキサー等の混合機に入れて攪拌する。
【実施例】
【０１０５】
以下に、実施例及び比較例を挙げて、本発明をより具体的に説明するが、本発明は、これらの実施例のみに限定されるものではない。以下の実施例及び比較例において、「部」、「ｐｐｍ」、及び「％」は、特に断りのない限り、重量基準である。各種物性及び特性の測定方法と評価方法は、次のとおりである。
【０１０６】
（１）体積平均粒径と粒径分布：
着色重合体粒子の体積平均粒径（Ｄｖ）、及び個数平均粒径（Ｄｐ）に対する体積平均粒径の比（Ｄｖ／Ｄｐ）で表わされる粒径分布は、以下のようにして算出する。
測定試料（着色重合体粒子）を約０．１ｇ秤量し、ビーカーに取り、分散剤としてアルキルベンゼンスルホン酸水溶液（富士フィルム社製、商品名：ドライウエル）０．１ｍｌを加えた。そのビーカーへ、更にアイソトンＩＩを１０〜３０ｍＬ加え、２０Ｗの超音波分散機で３分間分散させた後、粒径測定機（ベックマン・コールター社製、商品名：マルチサイザー）を用いて、アパーチャー径；１００μｍ、媒体；アイソトンＩＩ、測定粒子個数；１００，０００個の条件下で、着色樹脂粒子の体積平均粒径（Ｄｖ）、及び個数平均粒径（Ｄｐ）を測定し、粒径分布（Ｄｖ／Ｄｐ）を算出した。
【０１０７】
（２）平均円形度：
着色重合体粒子の平均円形度は、シスメックス社製フロー式粒子像分析装置「ＦＰＩＡ−２１００」を用いて、水分散系で測定した値である。容器中に予めイオン交換水１０ｍｌを入れ、その中に分散剤として界面活性剤（アルキルベンゼンスルホン酸塩）を加えた後、試料０．０２ｇを加えて、均一に分散させる。分散手段として超音波分散機を用いて、出力６０Ｗ、処理時間３分間の条件で分散処理を行った。測定時の着色重合体粒子の濃度は、３，０００〜１０，０００個／μｌとなるように調整した。着色重合体粒子１，０００個から１０，０００個の円形度（粒子の投影面積に等しい円の周囲長／粒子投影像の周囲長）を計測した。このデータを用いて、平均円形度を求めた。
【０１０８】
（３）脂肪酸量Ａ
着色重合体粒子を約１０ｇ精秤し、メタノールを用いソックスレー抽出を８時間行った。抽出物にメタノールを加え１０ｍｌのメスフラスコに移した。メスフラスコに塩酸を加え酸性とした後に、フェノールフタレインと、メチル化剤として水酸化テトラメチルアンモニウムを加え、１０ｍｌに秤量した。調整した液を検液とし、ガスクロマトグラフ質量分析を行い脂肪酸量を算出した。この脂肪酸量を脂肪酸量Ａとした。
ＧＣ−ＭＳ測定条件
ガスクロマトグラフ  ：Ａｇｉｌｅｎｔ  ６８９０Ｎ
質量分析装置        ：Ａｇｉｌｅｎｔ  ５９７３  ｉｎｅｒｔ
カラム              ：ＤＢ１７０１  ０．２５ｍｍ×３０ｍ   ｄｆ＝１．０μｍ
カラム温度          ：１００℃→２８０℃（１０℃／分）
インジェクション温度：３２０℃
スプリット比        ：５０：１
注入量              ：１μｌ
ヘリウム流量        ：１ｍｌ／分
検出器              ：ＭＳＤ
【０１０９】
（４）脂肪酸量Ｂ
着色重合体樹脂粒子１００部を０．５％の水酸化ナトリウム水溶液５００部に分散させた。濾過により脱水した後、０．５％の水酸化ナトリウム水溶液５００部を加えて再スラリー化した。その後、同様に、濾過による脱水と水酸化ナトリウム水溶液を加えることによる再スラリー化を３回繰り返した。濾過した後に乾燥させ、乾燥した着色重合体粒子を得た。得られた着色重合体粒子について、（３）に示した方法で脂肪酸量を測定した。この脂肪酸量を脂肪酸量Ｂとした。
【０１１０】
（５）トナーの画質評価
（５−１）印字耐久性（Ｎ／Ｎ環境下、Ｈ／Ｈ環境下）
市販の非磁性一成分現像方式のプリンター（印刷スピード：Ａ４サイズ２０枚／分）を用い、印字用紙をセットし、現像装置にトナーを入れた。温度２３℃、湿度５０％の常温常湿（Ｎ／Ｎ）環境下で、２４時間放置した後、同環境下にて、１％印字濃度で１２，０００枚まで連続印刷を行なった。  ５００枚毎に黒ベタ印字（印字濃度１００％）を行ない、反射式画像濃度計（マクベス社製、商品名：ＲＤ９１８）を用いて黒ベタ画像の印字濃度を測定した。さらに、その後、白ベタ印字（印字濃度０％）を行ない、白ベタ印字の途中でプリンターを停止させ、現像後の感光体上における非画像部のトナーを、粘着テープ（住友スリーエム社製、商品名：スコッチメンディングテープ８１０−３−１８）に付着させた後、剥ぎ取り、それを印字用紙に貼り付けた。次に、その粘着テープを貼り付けた印字用紙の白色度（Ｂ）を、白色度計（日本電色社製、商品名：ＮＤＷ−１Ｄ）で測定し、同様にして、未使用の粘着テープだけを印字用紙に貼り付け、その白色度（Ａ）を測定し、この白色度の差（Ｂ−Ａ）をカブリ値とした。この値が小さい方が、カブリが少なく良好であることを示す。印字濃度が１．３以上で、且つカブリ値が３以下の画質を維持できる連続印刷枚数をカウントした。
また、同様の印字耐久性試験を、温度３２℃、湿度８０％の高温高湿環境下においても行った。なお、表１中、「１２，０００＜」とあるのは、１２，０００枚の時点においても、印字濃度が１．３以上で、且つカブリ値が３以下の画質を維持できたことを示す。
【０１１１】
（５−２）細線再現性（Ｎ／Ｎ環境下）
市販の非磁性一成分現像方式のプリンター（印刷スピード：Ａ４サイズ２０枚／１分）を用い、印字用紙をセットし、現像装置にトナーを入れた。温度２３℃、湿度５０％の常温常湿（Ｎ／Ｎ）環境下で、２４時間放置した後、同環境下にて、２×２ドットライン（幅約８５μｍ）で連続して線画像を形成し、１２，０００枚まで連続印刷を行った。
５００枚毎に、印字評価システム（ＹＡ−ＭＡ社製、商品名：ＲＴ２０００）を用いて線画像の濃度分布データを採取した。
採取した線画像の濃度分布データより、濃度の最大値の半値における線画像の線の全幅を線幅とし、１枚目に採取した印字用紙に形成された線幅を基準として、当該線幅の差を１０μｍ以下に維持できる連続印刷枚数を調べた。なお、表１中、「１２，０００＜」とあるのは、１２，０００枚の時点においても、線幅の差を１０μｍ以下に維持できたことを示す。
【０１１２】
（実施例１）
モノビニル単量体としてスチレン８３部及びｎ−ブチルアクリレート１７部、ブラック着色剤としてカーボンブラック（三菱化学社製、商品名：＃２５Ｂ）７部、正帯電性の帯電制御剤（スチレン／アクリル樹脂、藤倉化成社製、商品名：ＦＣＡ−２０７Ｐ）１部、架橋性単量体としてジビニルベンゼン０．６部、分子量調整剤としてｔ−ドデシルメルカプタン１．９部、及びマクロモノマーとしてポリメタクリル酸エステルマクロモノマー（東亜合成社製、商品名：ＡＡ６）０．２５部を、攪拌装置で攪拌、混合した後、さらにメディア式分散機により、均一に分散させた。ここに、離型剤としてジペンタエリスリトールヘキサミリステート５部を添加、混合、溶解して、重合性単量体組成物を得た。
【０１１３】
他方、室温で、イオン交換水２５０部に塩化マグネシウム１０．２部を溶解した水溶液に、イオン交換水５０部に水酸化ナトリウム６．２部を溶解した水溶液を、撹拌下で徐々に添加して、水酸化マグネシウムコロイドの分散液を調製した。
【０１１４】
上記により得られた水酸化マグネシウムコロイドの分散液に、室温下で、上記重合性単量体組成物を投入し、液滴が安定するまで撹拌し、そこに重合開始剤としてｔ−ブチルパーオキシ−２−エチルヘキサノエート（日本油脂社製、商品名：パーブチルＯ）６部を添加後、インライン型乳化分散機（荏原製作所社製、商品名：エバラマイルダーＭＤＮ３０３Ｖ）を用いて、１５，０００ｒｐｍの回転数で１０分間高剪断攪拌して重合性単量体組成物の液滴形成を行なった。
【０１１５】
上記により得られた重合性単量体組成物の液滴が分散した懸濁液（重合性単量体組成物分散液）を、攪拌翼を装着した反応器内に投入し、９０℃に昇温し、重合反応を開始させた。重合転化率がほぼ１００％に達したときに、反応器内にメチルメタクリレート（シェル用重合性単量体）１部とイオン交換水１０部とを混合して得られた分散液、及びイオン交換水２０部に溶解した２，２′−アゾビス（２−メチル−Ｎ−（２−ハイドロキシエチル）−プロピオンアミド）（シェル用重合開始剤、和光純薬社製、商品名：ＶＡ−０８６）０．３部を添加した。その後、更に４時間、９０℃で維持して、重合を継続した後、室温まで冷却し、着色重合体粒子の水分散液を得た。
【０１１６】
上記により得られた着色重合体粒子の水分散液に、硫酸を添加してｐＨを５．８にして酸洗浄を行なった。濾過により脱水した後、再びイオン交換水５００部を加えて再スラリー化する、水洗浄を行った。その後、同様に、脱水と水洗浄を、数回繰り返した。濾過により脱水した後、再度、着色重合体粒子１００部にイオン交換水５００部を加え、再分散させた。このときｐＨを測定したところ、６．８であった。着色樹脂粒子１００部に対して、２％のラウリン酸カリウム水溶液を５部（純分で０．１部）添加した。更に、硫酸を添加してｐＨを４．０とした。濾過により脱水した後に乾燥させ、乾燥した着色重合体粒子を得た。なお、得られた着色重合体樹脂粒子の体積平均粒径（Ｄｖ）は９．２μｍ、粒径分布（Ｄｖ／Ｄｐ）は１．２２、平均円形度は０．９７７であった。
【０１１７】
上記により得られた着色重合体粒子１００部に、環状シラザンで疎水化処理したシリカ微粒子（キャボットコーポレーション製、商品名：ＴＧ−８２０Ｆ）１．０部と、アミノ変性シリコーンオイルで疎水化処理したシリカ微粒子（日本アエロジル社製、商品名：「ＮＥＡ５０」）０．６部を添加し、高速攪拌機（三井鉱山社製、商品名：ヘンシェルミキサー）を用いて、６分間、周速３０ｍ／ｓで混合し、外添処理を行ない、静電荷像現像用トナーを得た。トナーの評価結果を表１に示す。
【０１１８】
（実施例２）
実施例１において、２％のラウリン酸カリウム水溶液を５部（純分で０．１部）添加し硫酸を加えた後のｐＨを６．１とした以外は、実施例１と同じ方法で静電荷像現像用トナーを得た。トナーの評価結果を表１に示す。
【０１１９】
（実施例３）
実施例１において、２％のラウリン酸カリウム水溶液の代わりに０．０１％のミリスチン酸ナトリウム水溶液を１０００部（純分で０．１部）添加したこと、及び硫酸を加えｐＨを４．３としたこと以外は、実施例１と同じ方法で静電荷像現像用トナーを得た。トナーの評価結果を表１に示す。
【０１２０】
（実施例４）
実施例１において、２％のラウリン酸カリウム水溶液を５部（純分で０．１部）添加する代わりに２５部（純分で０．５部）添加したこと、硫酸を加えた後のｐＨを３．６とした以外は、実施例１と同じ方法で静電荷像現像用トナーを得た。トナーの評価結果を表１に示す。
【０１２１】
（実施例５）
実施例１において、２％のラウリン酸カリウム水溶液を５部（純分で０．１部）添加する代わりに４０部（純分で０．８部）添加したこと、硫酸を加えた後のｐＨを３．５とした以外は、実施例１と同じ方法で静電荷像現像用トナーを得た。トナーの評価結果を表１に示す。
【０１２２】
（比較例１）
実施例１において、２％のラウリン酸カリウム水溶液を添加しなかったこと及び硫酸を添加してｐＨを４．０とする操作を行わなかったこと以外は、実施例１と同じ方法で静電荷像現像用トナーを得た。トナーの評価結果を表１に示す。
【０１２３】
（比較例２）
実施例１において、硫酸を添加してｐＨを４．０とする操作を行わなかったこと以外は、実施例１と同じ方法で静電荷像現像用トナーを得た。トナーの評価結果を表１に示す。
【０１２４】
（比較例３）
実施例１において、単量体組成物に２−エチルオクタデカン酸を０．０５部加えたこと、２％のラウリン酸カリウム水溶液を添加しなかったこと及び硫酸を添加してｐＨを４．０とする操作を行わなかったこと以外は、実施例１と同じ方法で静電荷像現像用トナーを得た。トナーの評価結果を表１に示す。
【０１２５】
（比較例４）
比較例３において、２−エチルオクタデカン酸の量を０．０５部から０．０１部に変更した以外は、比較例３と同じ方法で静電荷像現像用トナーを得た。トナーの評価結果を表１に示す。
【０１２６】
【表１】
2010217354.tif 000002
【０１２７】
表１に記載されている試験結果より、以下のことが分かる。但し、表１中、Ｎ．Ｄ．と記載されているものは、検出下限以下であり検出されなかったことを示す。
比較例１及び比較例２のトナーは、脂肪酸量Ａが本願発明より少ないことに起因して、常温常湿（Ｎ／Ｎ）環境下及び高温高湿（Ｈ／Ｈ）環境下での印字耐久性、並びに常温常湿（Ｎ／Ｎ）環境下でぼ細線再現性に劣るトナーであった。
比較例３及び比較例４のトナーは、脂肪酸量Ｂが本願発明より多いことに起因して、常温常湿（Ｎ／Ｎ）環境下及び高温高湿（Ｈ／Ｈ）環境下での印字耐久性、並びに常温常湿（Ｎ／Ｎ）環境下でぼ細線再現性に劣るトナーであった。
【０１２８】
これに対して、実施例１〜５のトナーは、脂肪酸量Ａ及び脂肪酸量Ｂを特定範囲にしたことにより、常温常湿（Ｎ／Ｎ）環境下及び高温高湿（Ｈ／Ｈ）環境下での印字耐久性、並びに常温常湿（Ｎ／Ｎ）環境下でぼ細線再現性に優れるトナーであった。
【産業上の利用可能性】
【０１２９】
本発明の静電荷像現像用トナーは、常温常湿環境下のみならず、高温高湿環境下でも、印字耐久性と細線再現性に優れているので、電子写真方式（静電記録方式を含む）の複写機、レーザービームプリンタ、ファクシミリ等の画像形成装置において、感光体上に形成された静電潜像を可視像化するために現像剤として利用することができる。